(57)【要約】  少なくとも１個の第１級アミノ基を含む芳香族アミン、少なくとも１個のオルト水素を持つ少なくとも一つのフェノール化合物、及びアルキルホルムセルから少なくとも一つのベンゾオキサジン単位を含むベンゾオキサジン化合物を製造するための合成方法。 一実施態様では、芳香族アミンがアルキルホルムセルと反応させられ、アルコキシメチル中間体化合物が生成される。 続いて、中間体化合物がフェノールと反応させられてベンゾオキサジン化合物が生成される。 別の実施態様では、ベンゾオキサジン化合物は、芳香族アミンを一反応工程でアルキルホルムセルとフェノールに反応させることによって形成される。 また開示されるのは、芳香族アミンをアルキルホルムセルと反応させることによって生成されるアルコキシメチル化合物を分離する方法である。分離されたアルコキシメチル化合物は、続く反応における反応物として有用である。【選択図】なし【特許請求の範囲】
【請求項１】
一又は複数のベンゾオキサジン化合物を製造するための方法において、少なくとも１個の第１級アミノ基を含む芳香族アミンを、アルキルホルムセルと、−ＯＨ基に対してオルト位に少なくとも１個の水素を含む少なくとも一つのフェノール化合物とに反応させることを含む方法。
【請求項２】
芳香族アミンが、式Ｉ、ＩＩ及びＩＩＩ：
2017537182.tif 000051
｛上式中、ａ＝１又は２；ｂ＝０〜５０であり；
式ＩＩＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；ＺはＨ又はＮＨ２であり；Ｒ５、Ｒ６、Ｒ７及びＲ８は、同一か又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６は一緒になって、及び／又はＲ７とＲ８が一緒になって、環中にＯ、Ｎ又はＳ原子を含んでいてもよい飽和又は不飽和縮合炭素環の一部であり；
式ＩＩにおいて、ａ＝１の場合、Ｘは式ＩＩＩに対して定義した通りであり、ａ＝２の場合、Ｘは次のもの：
2017537182.tif 000052
の一つである｝によって表される構造から選択される、請求項１に記載の方法。
【請求項３】
フェノールが、次の式ＩＶ、Ｖ及びＶＩ：
2017537182.tif 000053
｛上式中、ａ＝１又は２；ｂ＝０〜５０であり；
式ＶＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；Ｚ’はＨ又はＯＨであり；Ｒ５、Ｒ６、Ｒ７及びＲ８は、同一か及び／又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６及び／又はＲ７とＲ８は一緒になって、環中にＯ、Ｎ又はＳ原子を含んでいてもよい飽和又は不飽和の縮合炭素環の一部であり；但し、各フェノール性ＯＨは、芳香環に少なくとも１個のオルト水素を有し；
式Ｖにおいて、ａ＝１の場合、Ｘは式ＶＩに対して定義した通りであり、ａ＝２の場合、Ｘは次のもの：
2017537182.tif 000054
の一つである｝によって表される構造から選択される、請求項１又は２に記載の方法。
【請求項４】
（ｉ）芳香族アミンをアルキルホルムセルと反応させてアルコキシメチル中間体を生成させ、ついで（ｉｉ）アルコキシメチル中間体をフェノール化合物と更に反応させて、ベンゾオキサジン化合物を含む反応生成物を形成することを含む、請求項１から３の何れか一項に記載の方法。
【請求項５】
アルコキシメチル中間体が式ＶＩＩ：
2017537182.tif 000055
（上式中、ｘ＝０〜１０及びｙ＝１〜１０であり；好ましくはｘ＝０〜５及びｙ＝１〜５であり；より好ましくはｘ＝０〜２及びｙ＝１〜３であり；Ｒ’＝Ｈ又はＲ；Ｒ＝Ｃ１〜Ｃ１２直鎖、分枝鎖、非環式又は環式の飽和又は不飽和基；Ａｒは、式Ｉ、ＩＩ又はＩＩＩのアミンの芳香族残基部分である）によって表される、請求項４に記載の方法。
【請求項６】
前記反応の反応が、芳香族アミン、アルキルホルムセル、及びフェノール化合物を混合し、ついで得られた混合物を加熱することによって実施される、請求項１から３の何れか一項に記載の方法。
【請求項７】
アルキルホルムセルがＲＯＣＨ２ＯＨを含み、ＲがＣ１〜Ｃ１２の直鎖、分枝鎖、非環式又は環式の飽和又は不飽和ヒドロカルビル基から選択され、好ましくはＲ＝Ｃ１〜Ｃ４アルキル基である、請求項１から６の何れか一項に記載の方法。
【請求項８】
芳香族アミンが芳香族モノアミンである、請求項１から７の何れか一項に記載の方法。
【請求項９】
芳香族アミンが芳香族ジアミンである、請求項１から７の何れか一項に記載の方法。
【請求項１０】
芳香族アミンが２個より多い第１級アミノ基を含む、請求項１から７の何れか一項に記載の方法。
【請求項１１】
フェノール化合物が１個の−ＯＨ基を有するモノ−フェノールである、請求項１から１０の何れか一項に記載の方法。
【請求項１２】
フェノール化合物が２個以上の−ＯＨ基を有するポリフェノールである、請求項１から１０の何れか一項に記載の方法。
【請求項１３】
フェノール化合物が
2017537182.tif 000056
から選択される、請求項１から１０の何れか一項に記載の方法。
【請求項１４】
フェノール化合物が、
2017537182.tif 000057
2017537182.tif 000058
2017537182.tif 000059
2017537182.tif 000060
2017537182.tif 000061
2017537182.tif 000062
2017537182.tif 000063
2017537182.tif 000064
から選択される、請求項１から１０の何れか一項に記載の方法。
【請求項１５】
フェノール化合物が
2017537182.tif 000065
から選択される、請求項１から１０の何れか一項に記載の方法。
【請求項１６】
フェノール化合物が、次の式：
2017537182.tif 000066
2017537182.tif 000067
（上式中、ｎ＝１〜５０）
によって表されるポリフェノール化合物から選択される、請求項１から１０の何れか一項に記載の方法。
【請求項１７】
アミン化合物が
2017537182.tif 000068
2017537182.tif 000069
から選択される、請求項１から８及び１１から１６の何れか一項に記載の方法。
【請求項１８】
アミン化合物が
2017537182.tif 000070
2017537182.tif 000071
2017537182.tif 000072
2017537182.tif 000073
2017537182.tif 000074
2017537182.tif 000075
2017537182.tif 000076
2017537182.tif 000077
2017537182.tif 000078
から選択される、請求項１から７、９及び１１から１６の何れか一項に記載の方法。
【請求項１９】
アミン化合物が
2017537182.tif 000079
から選択される、請求項１から７、及び１０から１６の何れか一項に記載の方法。
【請求項２０】
芳香族アミン、アルキルホルムセル、及びフェノールの相対量が、芳香族アミンの各モルに対して、約１．５〜約２０モル、又は約２〜約２０モル、又は約２〜約１０モルのアルキルホルムセルと、約０．８〜約１．２５モルの一価フェノール又は約０．４〜約０．６２５モルの二価フェノール（又はビスフェノール）が存在するような量である、請求項１から１９の何れか一項に記載の方法。
【請求項２１】
フェノールとのアルコキシメチル中間体化合物の反応がバッチ法又は連続法で実施される、請求項４、５、７から２０の何れか一項に記載の方法。
【請求項２２】
反応がアルコール、ジアルキルケトン、脂肪族炭化水素、芳香族炭化水素、ジアルキルエーテル、環状エーテル及びそれらの組み合わせから選択される溶媒の存在下で実施される、請求項１から２１の何れか一項に記載の方法。
【請求項２３】
反応がメタノール、メチルエチルケトン、メチルイソブチルケトン、シクロヘキサノン、ジオキサン、テトラヒドロフラン、ｎ−ヘプタン、ｎ−オクタン、トルエン又はキシレンから選択される溶媒の存在下で実施される、請求項１から２２の何れか一項に記載の方法。
【請求項２４】
前記方法によって製造されたベンゾオキサジン化合物が、単官能性ベンゾオキサジン、二官能性ベンゾオキサジン、２つを超えるベンゾオキサジン単位を含むポリベンゾオキサジン、又はそれらの組み合わせを含む、請求項１から２３の何れか一項に記載の方法。
【請求項２５】
芳香族アミンをアルキルホルムセルと、アルコキシメチル中間体化合物又はアルコキシメチル中間体化合物の混合物を形成するように芳香族アミンを消費するのに十分な時間、反応させることを含む、合成方法。
【請求項２６】
芳香族アミンが、式Ｉ、ＩＩ及びＩＩＩ：
2017537182.tif 000080
｛上式中、ａ＝１又は２；ｂ＝０〜５０であり；
式ＩＩＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；ＺはＨ又はＮＨ２であり；Ｒ５、Ｒ６、Ｒ７及びＲ８は、同一か又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６は一緒になって、及び／又はＲ７とＲ８が一緒になって、環中にＯ、Ｎ又はＳ原子を含んでいてもよい飽和又は不飽和の縮合炭素環の一部であり；
式ＩＩにおいて、ａ＝１の場合、Ｘは式ＩＩＩに対して定義した通りであり、ａ＝２の場合、Ｘは次のもの：
2017537182.tif 000081
の一つである｝によって表される構造から選択され、
アルコキシメチル中間体化合物が、次の式：
2017537182.tif 000082
（上式中、ｘ＝０〜１０及びｙ＝１〜１０であり；好ましくはｘ＝０〜５及びｙ＝１〜５であり；より好ましくはｘ＝０〜２及びｙ＝１〜３であり；Ｒ’＝Ｈ又はＲであり；Ｒ＝Ｃ１〜Ｃ１２直鎖、分枝鎖、非環式又は環式の飽和又は不飽和基；Ａｒは、式Ｉ、ＩＩ又はＩＩＩのアミンの芳香残基部分である）によって表される、請求項２５に記載の合成方法。
【請求項２７】
請求項１から２３の何れか一項に記載の方法によって製造される反応生成物組成物。
【請求項２８】
芳香族アミンをアルキルホルムセルと、芳香族アミンの消費に十分な時間の間、反応させることによって製造される反応生成物組成物。
【請求項２９】
請求項２７又は２８に記載の反応生成物組成物と一又は複数の添加剤を含む硬化性樹脂組成物。
【発明の詳細な説明】
【発明の開示】
【０００１】
ベンゾオキサジンは重要なクラスの熱硬化性樹脂である。このクラスの化合物は、航空宇宙産業及び自動車産業を含む幾つかの利用分野において、フェノール樹脂、エポキシ樹脂、ビスマレイミド樹脂及び他の熱硬化性樹脂の代替品として、主にこれら樹脂によってもたらされる多くの利点のため、大きな関心を集めている。これらの利点には、比較的長い保存可能期間、分子設計の柔軟性、低コスト、高いガラス転移温度（Ｔｇ）、高いモジュラス、比較的低い粘度、良好な難燃性、低い吸湿性、硬化中に放出される副生成物がないこと、及び硬化時の非常に低い収縮性が含まれる。更に、ベンゾオキサジンは、加熱すると自己硬化することができる。すなわち、追加の硬化剤を必要としない。加えて、芳香族アミンベースのベンゾオキサジンは、ポリベンゾオキサジンの分子量を構築するため及び／又は架橋部位を提供するための付加的な部位を芳香族アミン上に提供する。
【０００２】
ベンゾオキサジンを合成するための従来のアプローチでは限定された成功しかもたらされておらず、商業的規模でベンゾオキサジンを製造するための効率的な方法が商業的に尚も必要とされている。
【図面の簡単な説明】
【０００３】
【図１】本開示の一実施態様に従ってベンゾオキサジンの合成を実施するためのマイクロリアクターシステムを概略的に示す。
【発明を実施するための形態】
【０００４】
（詳細な説明）
ベンゾオキサジンは、アミンを過剰のパラホルムアルデヒド及びフェノールと反応させることによって合成することができる。一つのアプローチは、アミン、パラホルムアルデヒド及びフェノールを一緒に混合し、溶媒の非存在下で加熱してベンゾオキサジンを生成させる、米国特許第５５４３５１６号に開示されているような無溶媒法である。
【０００５】
ベンゾオキサジンの広く受け入れられている生成機構は、以下のスキーム１に示すように２工程で起こる。
2017537182.tif 000002
【０００６】
第１工程において、アミンがパラホルムアルデヒドと反応してヘキサヒドロトリアジン構造（トリアザ中間体とも呼ばれる）を形成する。そして第２工程において、この中間体はフェノール及びパラホルムアルデヒドと反応してベンゾオキサジン構造を生成する。この機構は、トリアザ中間体を実際に分離し、ついで、分離されたトリアザ中間体をメタ−クレゾールと更に反応させて、スキーム１に示されるベンゾオキサジンを形成することによって確立されうる（例えば、Macromol. Chem. Phys. 200, 1745 (1999)；Angelo G. Giumanini,及びGiancarlo Verardo, Journal fur. prakt. Chemie, Vol 327, p739 (1985)；R. Andreu, J. A. Reina及び J. C. Honda, Journal of Polymer Science, Part A; Polymer Chemistry, Vol. 46, p3353 (2008)；R. Andreu, M. A. Espinosa, M. Galia, V. Cadiz, J. C. Ronda及びJ. A. Reina, Journal of Polymer Science, Part A; Polymer Chemistry, Vol. 44, p1529 (2006)；R. Andreu, J. A. Reina及びJ. C. Ronda Journal of Polymer Science, Part A; Polymer chemistry, p6091 (2008)を参照）。
【０００７】
熱硬化用途に使用されるベンゾオキサジンの大部分は、単官能性芳香族アミンと二官能性フェノール（又はビスフェノール）に基づいている。多様な利用可能なビスフェノールは、特殊用途のためにポリベンゾオキサジンを仕立てる分子設計において大きな機会を提供する。しかし、膨大な数の芳香族ジアミン及びモノフェノールが市販されているという事実にもかかわらず、二官能性芳香族アミン（又は芳香族ジアミン）及び単官能性フェノールから誘導されたモノマーはごく少数しか報告されていない。その理由は、文献に報告されているように、芳香族ジアミンとホルムアルデヒドの縮合から形成される安定なトリアザ網目構造の形成が、ベンゾオキサジン生成のために続くフェノールとの反応を抑制するためである。このようなトリアザ網目構造はしばしば不溶性ゲルである。加えて、Tarek Agag, Lin Jin, Hatsuo Ishida, Polymer, 50 (2009), p5940-5944に開示されているように、他の縮合副反応が起こりうる。多種多様な市販の芳香族ジアミンを用いた芳香族ジアミンベースのベンゾオキサジン合成が成功すれば、ベンゾオキサジンの分子設計の柔軟性が増し、よってその利用性が拡大する可能性があることが指摘されている。
【０００８】
ＩｓｈｉｄａとＬｉｕはまた「トリアザ環中間体は、芳香族ジアミンのような比較的不溶性のジアミンが使用されると、無限の分子量に近い沈殿物を形成するので、特に問題となりうる。従って、この沈殿した固形物の分解が律速工程になる。この相分離した固形物の取り扱いは更なる困難をもたらす」と述べた（Hatsuo Ishida及びJin-Ping Liu, Chapter 2, p86 “Handbook of Benzoxazine Resins” Hatsuo Ishida及びTarek Agag編, 2011, Elsevier publication）。
【０００９】
よって、芳香族ジアミンが基質として使用されると、Jeannette等, Science vol. 344, p732 (2014)において報告されているように、高分子ヘキサヒドロトリアジン構造の生成に至ることは驚きではなく、そこでは、以下のスキーム２に示されるように、リサイクル可能な熱硬化性ヘキサヒドロトリアジンポリマーが４，４’−オキシジアニリンとパラホルムアルデヒドの縮合から調製される。
2017537182.tif 000003
【００１０】
芳香族ジアミンを用いてベンゾオキサジンを生成させる課題を解決する最近の報告がある。一つのアプローチでは、Ching Hsuan Lin, Sheng Lung Chang, Chau Wei Hsieh, Hao Hsin Lee, Polymer, 49, 1220 (2008)による論文において報告されているように、芳香族ジアミンからのビス−ベンゾオキサジン構造は、以下のスキーム３に示されているように３工程で製造される：先ず、ＤＭＦ溶媒中でオルト−ヒドロキシベンズアルデヒドを芳香族ジアミンと反応させてジイミン構造を生成させ、これを分離し、ついでＮａＢＨ４及びエタノールで還元する。最終工程で、得られたジアミンジヒドロキシ化合物をクロロホルム中のホルムアルデヒドと反応させて、最終的なビス−ベンゾオキサジン構造を生成させる。
【００１１】
このプロセスは３工程を含み、フェノール環の置換を伴う異なるベンゾオキサジンを合成するためには様々な置換オルト−ヒドロキシベンズアルデヒドを必要とするが、置換オルト−ヒドロキシベンズアルデヒド化合物は商業的規模では容易には入手できないため、範囲は限定されている。
2017537182.tif 000004
【００１２】
最近になって、上記プロセスは、Sheng Lung Chang及びChing Hsuan Lin , Journal of Polymer Science, Part A; Polymer chemistry, p2430 (2010)に報告されているように改良されており、オルト−ヒドロキシベンズアルデヒドが、ＤＭＡＣ溶媒及び還元用のＰｄ／Ｃ−水素中、還元条件下でジアミンと反応させられる（以下のスキーム４）。得られたジアミンは分離されないでホルムアルデヒドと反応させられて、芳香族ジアミンからビスベンゾオキサジンが生成される。これは、ワンポット法として以前のプロセスよりも改善されているが、フェノール環に置換を伴う異なるベンゾオキサジンを合成するために必要とされる置換オルト−ヒドロキシベンズアルデヒド化合物が商業的規模では容易には入手できないため、範囲がまた限られている。
2017537182.tif 000005
【００１３】
更に別のアプローチでは、芳香族ジアミン、フェノール及びパラホルムアルデヒドの反応が、ジャーナルPolymer, 50, 5940 (2009)に報告されているように、高温でキシレンのような非極性溶媒中で実施される。しかしながら、このプロセスは依然として不溶性ポリ（トリアザ）構造をもたらし、ベンゾオキサジンの合成における中間体としての不溶性トリアザ網目構造の形成の問題は完全には対処されていない。
【００１４】
上記アプローチは限られた成功しか達成しておらず、よって、入手可能なベンゾオキサジン樹脂の数を増加させ、その熱硬化性用途を拡大することができる芳香族ジアミン及びフェノールをベースとするベンゾオキサジンを製造するための効率的な合成方法が依然として商業的に必要である。本開示は、ベンゾオキサジン合成に関連する課題に対する解決手段を提供する。
【００１５】
上で検討した先行技術に鑑みると、芳香族ジアミンからのベンゾオキサジンの調製に関連した課題の根本原因は、不溶性中間体ヘキサヒドロトリアジン（トリアザ）誘導体の生成であることが判明した。而して、驚くべきことに、中間体ヘキサヒドロトリアジン（トリアザ）誘導体の生成がほぼ排除できることが発見された。本開示は、ヘキサヒドロトリアジン（トリアザ）誘導体の介在なしにベンゾオキサジンを製造するための新規方法に関する。芳香族アミンと、当該分野で伝統的に実施されていたようなパラホルムアルデヒド又はホルマリンの代わりにアルキルホルムセルとの反応が、ヘキサヒドロトリアジン（トリアザ）中間体よりも低い分子量及び高い溶解度を有する、フェノールと効果的に更に反応して最終反応生成物としてベンゾオキサジン化合物を首尾よく生成させうるＮ−メトキシメチル及びその類似中間体の生成をもたらすことが発見された。この新しい方法では、ヘキサヒドロトリアジン（トリアザ）誘導体の生成は観察されない。従って、この方法は、製造コストにおいて経済的効果をもたらし、更に、全ての芳香族モノアミン、芳香族ジアミン又は芳香族ポリアミンに適用することができ、よって商業的規模で多種多様なベンゾオキサジンへのアクセスを開く。
【００１６】
本開示によるベンゾオキサジンの合成は、少なくとも１個の第１級アミノ基を含む芳香族アミンとアルキルホルムセル及び少なくとも一つのフェノール化合物との反応を含む。該反応から誘導されたベンゾオキサジン反応生成物は、少なくとも一つのベンゾオキサジン単位（ベンゼン環にペンダントしたオキサジン環を含む）を含む化合物である。合成することができるベンゾオキサジン化合物には、単官能性及び多官能性ベンゾオキサジンモノマー及びオリゴマーが含まれる。
【００１７】
本開示の一実施態様によれば、ベンゾオキサジン化合物は、最初に芳香族アミンをアルキルホルムセルと反応させてアルコキシメチル中間体化合物を生成させることによって生成される。続いて、中間体化合物を、ＯＨ基に対してオルト位置に少なくとも１個の水素を含むフェノールと反応させてベンゾオキサジン化合物を生成させる。
【００１８】
別の実施態様では、ベンゾオキサジン化合物は、芳香族アミン、アルキルホルムセル、及びフェノールを混合し、反応を行わせるために得られた混合物を加熱することによって同時に反応させることによって生成される。
【００１９】
（芳香族アミン）
幾つかの実施態様では、芳香族アミンは、式Ｉ、ＩＩ及びＩＩＩによって表される次の一般構造：
2017537182.tif 000006
｛上式中、ａ＝１又は２；ｂ＝０〜５０であり；
式ＩＩＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；ＺはＨ又はＮＨ２であり；Ｒ５、Ｒ６、Ｒ７及びＲ８は、同一か又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から選択され、場合によっては、Ｒ５とＲ６は一緒になって、及び／又はＲ７とＲ８は一緒になって、環中にＯ、Ｎ又はＳ原子を含んでいてもよい飽和又は不飽和の縮合炭素環の一部であり；
式ＩＩにおいて、ａ＝１の場合、Ｘは式ＩＩＩに対して定義した通りであり、ａ＝２の場合、Ｘは次のもの：
2017537182.tif 000007
の一つである｝を含む。
【００２０】
適切な芳香族アミンには、モノアミンな並びにリアミンが含まれる。芳香族モノアミンの例には、
2017537182.tif 000008
2017537182.tif 000009
が含まれる。
【００２１】
芳香族ジアミンの例には、
2017537182.tif 000010
2017537182.tif 000011
2017537182.tif 000012
2017537182.tif 000013
2017537182.tif 000014
2017537182.tif 000015
2017537182.tif 000016
2017537182.tif 000017
が含まれる。
【００２２】
芳香族トリアミンの例には、
2017537182.tif 000018
が含まれる。
【００２３】
（フェノール）
幾つかの実施態様では、フェノールは、次の式ＩＶ、Ｖ及びＶＩによって表される構造：
2017537182.tif 000019
｛上式中、ａ＝１又は２；ｂ＝０〜５０であり；
式ＶＩにおいて、ＸとＹは、直接結合、Ｏ、Ｓ、ＳＯ２、Ｐ＝Ｏ、（Ｐｈ）Ｐ＝Ｏ、ＯＰ（＝Ｏ）Ｏ、Ｃ＝Ｏ、置換又は未置換アルキレン、置換又は未置換アルキリデン、オキソアルキレン、置換又は未置換の脂環式又は芳香族基から独立して選択される連結基であり、Ｐｈはフェニルであり；Ｚ’はＨ又はＯＨであり；Ｒ５、Ｒ６、Ｒ７及びＲ８は、同一か及び／又は異なり、水素、ハロゲン、Ｃ１〜Ｃ２０炭素原子の置換又は未置換アルキル、アルケニル、アルキニル又はアルコキシ、カルボキシル、シアノ、アリール、アラルキル又はアリールオキシ基から独立して選択され、場合によっては、Ｒ５とＲ６及び／又はＲ７とＲ８は一緒になって、環中にＯ、Ｎ又はＳ原子を含んでいてもよい飽和又は不飽和縮合炭素環の一部であり；但し、各フェノール性ＯＨは、芳香環に少なくとも１個のオルト水素を有し；
式Ｖにおいて、ａ＝１の場合、Ｘは式ＶＩに対して定義した通りであり、ａ＝２の場合、Ｘは次のもの：
2017537182.tif 000020
の一つである｝を含む。
【００２４】
よって、適切なフェノールには、モノフェノール及びポリフェノール化合物が含まれる。モノフェノール化合物の幾つかの特定の例には、
2017537182.tif 000021
が含まれる。
【００２５】
適切なビスフェノール化合物の例には、
2017537182.tif 000022
2017537182.tif 000023
2017537182.tif 000024
2017537182.tif 000025
2017537182.tif 000026
2017537182.tif 000027
2017537182.tif 000028
2017537182.tif 000029
が含まれる。
【００２６】
適切なトリスフェノール化合物の例には、
2017537182.tif 000030
が含まれる。
【００２７】
また適切なものは次の式によって表されるポリフェノール化合物である：
2017537182.tif 000031
2017537182.tif 000032
（ここで、上記ポリフェノール化合物に対してｎ＝１〜５０）。
【００２８】
（アルキルホルムセル）
アルキルホルムセルは、ここでは、アルコキシメタノールＲＯＣＨ２ＯＨを含む化合物群として定義される。アルキルホルムセルのＲ基は、Ｃ１〜Ｃ１２の直鎖、分枝鎖、非環式又は環状の飽和又は不飽和ヒドロカルビル基から選択され；好ましくはＲ＝Ｃ１〜Ｃ４アルキル基であり、最も好ましくはＲ＝メチルである。商業的に入手可能なアルキルホルムセルの特定の例には、メチルホルムセル（メトキシメタノール、ＣＡＳ登録番号４４６１−５２−３）及びブチルホルムセル（ブトキシメタノール、ＣＡＳ登録番号３０８５−３５−６）（Celanese）が含まれる。
【００２９】
（アルコキシメチル中間体）
芳香族アミンとアルキルホルムセルの反応生成物であるアルコキシメチル中間体化合物は、次の式ＶＩＩ：
2017537182.tif 000033
（上式中、ｘ＝０〜１０及びｙ＝１〜１０であり；好ましくはｘ＝０〜５及びｙ＝１〜５であり；より好ましくは、ｘ＝０〜２及びｙ＝１〜３であり；Ｒ’はＨ又はＲであり；ＲはＣ１〜Ｃ１２の直鎖、分枝鎖、非環式又は環式の飽和又は不飽和基から選択され；Ａｒは、式Ｉ、ＩＩ又はＩＩＩのアミンの芳香族残基部分である）によって表される。
【００３０】
（化学量論）
上で検討されたベンゾオキサジンを生成させる反応において、反応物質の化学量論は次の通りでありうる：芳香族アミン（ＮＨ２）１モルにつき、約１．５〜約２０モル、又は約２〜約２０モル、又は約２〜約１０モルのアルキルホルムセル；及び約０．８〜約１．２５モルの一価フェノール又は約０．４〜約０．６２５モルの二価フェノール（ビスフェノール）。
【００３１】
（プロセス条件）
一実施態様では、フェノールと芳香族アミンが最初に室温（２０℃〜２６℃）で混合される。ついで、発熱反応が十分に制御され、好ましくは、温度が加熱なしで５０℃〜６０℃の範囲に制御されるように、アルキルホルムセルが混合物に徐々に加えられる。次に、得られた反応混合物が還流温度で還流させられるが、還流温度は溶媒に応じて変化し得、反応混合物は、蒸発した溶媒を回収しながら反応を完了させるために所定の時間、不活性雰囲気下、例えば窒素下に置かれる。適切な溶媒には、アルコール、ジラキルケトン、脂肪族炭化水素、芳香族炭化水素、ジアルキルエーテル、環状エーテル、又はそれらの組み合わせが含まれる。例示的溶媒には、メタノール、メチルエチルケトン、メチルブチルケトン、メチルイソブチルケトン（ＭＩＢＫ）、シクロヘキサノン、ジオキサン、テトラヒドロフラン（ＴＨＦ）、ｎ−ヘプタン、ｎ−オクタン、トルエン、及びキシレンが含まれる。還流後、反応生成物をワークアップ手順に付し、これは、反応生成物を有機溶媒に溶解すること；得られた混合物を有機溶媒と水を含む水溶液で希釈すること；水性及び有機層を分離させること；有機溶媒と水を含む水溶液で洗浄することを含む。ワークアッププロセスのための有機溶媒は、ジクロロメタン、１，２−ジクロロエタン、メチルイソブチルケトン（ＭＩＢＫ）、及び酢酸エチルを含みうる。
【００３２】
別の実施態様では、上記プロセスは、還流中に蒸発した溶媒を回収（すなわち除去）することなく実施される。
【００３３】
更に別の実施態様では、アルキルホルムセルと芳香族アミンが先ず室温で混合されて、プレリアクト生成物（pre-reacted product）を生成し（すなわち、芳香族アミンの消失が観察されるまで）、上で検討された式ＶＩＩのアルコキシメチル中間体を生じさせる。該プレリアクト生成物を分析したところ、一般式ＶＩＩの成分の混合物を一般に含んでいた。ついで、フェノールが式ＶＩＩの化合物を含むプレリアクト生成物と混合される。得られた反応混合物は還流温度で還流され、その間、混合物は反応を完了させる所定の時間、不活性雰囲気、例えば窒素下に置かれる。ついで、反応生成物は、上述のようなワークアッププロセスを経て、ベンゾオキサジンモノマーが得られる。ある場合には、反応生成物は、少量の他の副生成物又は不純物を含んでいてもよい。
【００３４】
更に別の実施態様では、芳香族アミンとアルキルホルムセルから生成されたＮ−アルコキシメチル中間体は、それが生成された後に分離される。分離されたＮ−アルコキシメチル中間体は、その後、ベンゾオキサジンの合成における反応物質として、又は全く異なる合成において、後で使用されうる。例えば、Ｎ−アルコキシメチル中間体は、熱硬化性樹脂又はコーティング用途のための架橋剤として使用することができる。
【００３５】
（マイクロリアクタープロセス）
ここに開示された反応は、マイクロリアクター技術を使用して実施することができる。図面ＦＩＧＵＲＥは、一般的に連続フローモードで作動する例示的マイクロリアクターシステムを示す。高圧高容量シリンジポンプであるポンプＡは、溶液Ａ（例えば、予め調製されたアルキルホルムセル中間体）で充填され、第２の類似のシリンジポンプであるポンプＢは、溶液Ｂ（例えば、フェノール）で充填される。これらのポンプは三元スタティックミキサーに連結され、その出口はステンレス鋼製反応コイル（例えば１／１６”ＯＤ×０．０４”ＩＤ×１０メートル配管）に接続され、ついで背圧調整器及び短い出口ラインに接続される。全ての接続配管は、反応コイルに使用されているものと同じ材料製である。反応コイルの出口から出口ラインの終端までの配管は、加熱テープでヒートトレースされ、（例えばグラスウールで）断熱され、温度制御装置を使用して所望の温度に保たれる。反応コイルは、反応させるのに適した温度範囲に維持された加熱媒体（例えば、油浴）中に浸漬される。
【００３６】
典型的な反応条件では、反応物質の所望のモル比及び反応コイル中の滞留時間を与えるように、ポンプＡ及びＢに対して流量が調節される。典型的には、システムが滞留時間の２倍で平衡化された後にサンプルが採取され、ついで、サンプルは、高速液体クロマトグラフィー（ＨＰＬＣ）、高性能サイズ排除クロマトグラフィー（ＨＰＳＥＣ）、液体クロマトグラフィー−質量分析（ＬＣＭＳ）、及び核磁気共鳴（ＮＭＲ）によって分析される。
【００３７】
（ベンゾオキサジンの利用性）
ここに開示されるベンゾオキサジン化合物は、開環重合を介して容易に重合する。そのような重合は、通常、（カチオン開始剤を使用して）カチオン的に又は熱的に開始される。
【００３８】
更に、本開示のベンゾオキサジン化合物は、他のベンゾオキサジンモノマー又はオリゴマー又は他の熱硬化性樹脂と混合されて、所望の特性を有するポリマーブレンドを形成しうる。ベンゾオキサジン化合物とのブレンドに使用されうる他の熱硬化性樹脂には、エポキシ樹脂、ビスマレイミド（ＢＭＩ）、ホルムアルデヒド縮合樹脂、例えばホルムアルデヒド−フェノール樹脂、シアネートエステル、不飽和ポリエステル、フェノール樹脂、及びそれらの組み合わせが含まれる。
【００３９】
上で検討されたベンゾオキサジンブレンドは、樹脂フィルム（例えば接着フィルム、表面フィルム）又は繊維強化複合材料（例えばプリプレグ）の製造に適した硬化性組成物を形成するために触媒及び強化剤のような追加の成分と組み合わせられうる。
【００４０】
ベンゾオキサジンモノマー／オリゴマーと他の熱硬化性樹脂のブレンドは、プリプレグ成形及び樹脂注入のような標準的な複合体製造技術を使用する複合体製造に適した特性を有する硬化性樹脂組成物を形成するように配合することができる。
【実施例】
【００４１】
以下の全ての実施例において、「当量」は、使用される芳香族アミンのモルに基づくモル比を指す。
ＨＰＬＣは高速液体クロマトグラフィーである。
ＬＣＭＳは、液体クロマトグラフィー質量分析法である。
ＧＣＭＳはガスクロマトグラフ質量分析法である。
ＨＰＳＥＣは高性能サイズ排除クロマトグラフィーである。
ＮＭＲは核磁気共鳴分光法である。
ＤＳＣは示差走査熱量測定である。
ＴＬＣは薄層クロマトグラフィーである。
【００４２】
実施例１
パラホルムアルデヒドを使用する単官能性ベンゾオキサジンの合成（従来法）
単官能性ベンゾオキサジン（構造１及び２）を、以下に示される従来の反応に基づいて合成した。
2017537182.tif 000034
オーバーヘッドスターラー、熱電対、還流冷却器、滴下漏斗及び窒素注入口を備えた四つ口丸底フラスコに、１当量のｍ−トルイジン、１．０５当量のｍ−クロロフェノール、及び３．５当量のパラホルムアルデヒドを加えた。この段階で発熱が観察された。反応混合物を撹拌し、温度を徐々に上げた。およそ６５℃で、急激な発熱（別の発熱）が観察され、反応温度が６５℃から９５℃に上昇した。５時間後、出発物質に起因するピークはＨＰＬＣでもはや観察されなかった。加熱を更に１時間続けたが、ＨＰＬＣでの変化は観察されなかった。加熱を中止し、混合物を、希釈剤／溶媒としてのトルエンと共に反応混合物を分離漏斗に移し、５０ｍＬの５％水酸化ナトリウム水溶液で洗浄することを含む標準的なワークアップ手順に供した。しかしながら、破砕不能なエマルションが形成され、反応混合物を廃棄する結果となった。このように、従来の手順では急激な発熱が生じ、エマルションの問題により生成物の分離が困難であった。
【００４３】
実施例２
パラホルムアルデヒドと分離手順を使用する単官能性ベンゾオキサジンの合成
オーバーヘッドスターラー、熱電対、還流冷却器、滴下漏斗及び窒素注入口を備えた四つ口丸底フラスコに、５０ｇ（１当量）のｍ−トルイジン、６６ｇ（１．０５当量）のｍ−クロロフェノール及び５５ｇ（３．５当量）のパラホルムアルデヒドを加えた。この段階で発熱が観察された。混合物を撹拌し、温度を徐々に上げた。およそ６５℃で、急激な発熱が観察され、反応温度が６５℃から９５℃に上昇した。５時間後、出発物質に起因するピークはＨＰＬＣでもはや観察されなかった。加熱を更に１時間続けたが、ＨＰＬＣでの変化は観察されなかった。加熱を中止し、混合物を、最初に１００ｍＬのジクロロメタンに溶解し、分液漏斗に移し、ついで５０ｍＬのメタノール及び１５ｍＬの水で希釈することによってワークアッププロセスに供した。内容物を混合し、層を分離させた。下層をメタノール／水（５０ｍＬ／１５ｍＬ）溶液で２回洗浄した後、溶媒を減圧下で除去して、２種類の異性体ベンゾオキサジン構造１及び２と幾らかのオリゴマーを褐色の濃厚な液体として得て、これをＬＣＭＳ、ＮＭＲ、及びＨＰＳＥＣにより特徴付けした。新しいワークアップ手順は分離問題を解決したが、反応段階中の急激な発熱は残った。
【００４４】
実施例３
メチルホルムセルと分離手順を使用する単官能性ベンゾオキサジンの合成
実施例１に開示されるような単官能性ベンゾオキサジン構造１及び２を、本開示の一実施態様に従ってメチルホルムセルを使用して調製した。
2017537182.tif 000035
オーバーヘッドスターラー、熱電対、還流冷却器、滴下漏斗及び窒素注入口を備えた四つ口丸底フラスコに、５０ｇ（１当量）のｍ−トルイジン及び６６ｇ（１．０５当量）のｍ−クロロフェノールを加えた。混合物を室温で１５分間撹拌した。この段階で、１００ｍＬ（３．５当量）のメチルホルムセル（５５％ホルムアルデヒド、１０％水及び３５％メタノールのｐＨ５〜６の溶液を含むＭｏｍｅｎｔｉｖｅ Ｓｐｅｃｉａｌｔｙ Ｃｈｅｍｉｃａｌｓ社により供給されるＭｅｔｈａｆｏｒｍ ５５Ａ）を、発熱反応が十分に制御されるように徐々に加え、温度を５５℃〜６０℃に上昇させた。メチルホルムセルの添加が完了したところで、Ｄｅａｎ−Ｓｔａｒｋ装置を使用してメタノールを回収しながら、１１０℃に維持した油浴を使用して反応混合物を５時間加熱還流した。加熱を中止し、反応混合物を最初に１００ｍＬのジクロロメタンに溶解し、その混合物を分液漏斗に移し、ついで、分離した生成物を５０ｍＬのメタノール及び１５ｍＬの水で希釈することによって混合物のワークアップ手順を行った。内容物を混合し、有機層と水性層を分離させる。下層をメタノール／水（５０ｍＬ／１５ｍＬ）で２回洗浄し、ついで溶媒を減圧下で除去して、構造１及び２の２種の異性体ベンゾオキサジンと幾らかのオリゴマーの混合物を褐色の濃厚な液体として得た。この手順は、パラホルムアルデヒドの使用に伴う急激な発熱の問題を解決し、分離プロセスは成功した。
【００４５】
実施例４
反応中にメタノールを除去しないでメチルホルムセルを使用する単官能性ベンゾオキサジンの合成
Ｄｅａｎ−Ｓｔａｒｋ装置を使用せず、反応過程中にメタノールを除去しなかったことが異なるが、実施例３に記載の反応を繰り返した。上記の反応生成物のワークアップにより、幾らかのオリゴマーと共に構造１及び２のベンゾオキサジンモノマーを含む生成物混合物が得られた。この生成物混合物は実施例３において合成されたものと同様であった。
【００４６】
実施例５
ｍ−トルイジンをメチルホルムセルと予備反応させることによる単官能性ベンゾオキサジンの合成
オーバーヘッドスターラー、熱電対、還流冷却器、滴下漏斗及び窒素注入口を備えた四つ口丸底フラスコに、９０ｍＬ（３当量）のメチルホルムセルを加えた。このフラスコに、５０ｇ（１．０当量）のｍ−トルイジンを、発熱を効果的に制御しながら室温で滴下して加えた。混合物を室温で約１２０分間撹拌し、Ｎ−メトキシメチル中間体を含むプレリアクト生成物（「プレリアクト」）を生成させた。６６ｇ（１．０５当量）のｍ−クロロフェノールを激しく撹拌しながらプレリアクト生成物に滴下して加えた。添加速度は、外部加熱なしで反応温度を４０℃〜５０℃に制御するように調整した。ついで、反応混合物を約９０℃（１１０℃に維持された油浴を使用）に加熱し、出発物質の消失と所望の反応生成物の生成についてＨＰＬＣにより反応の進行をモニターした。３〜４時間後、加熱を中止し、混合物を実施例３に記載されたワークアッププロセスに供して、オレンジ色の高粘性液体を得、これはＬＣＭＳ及びＨＰＳＥＣにより、幾らかのオリゴマーと共に構造１及び２のベンゾオキサジンを含んでいると特徴付けられた。
【００４７】
実施例６
ベンゾオキサジンを製造するためのマイクロリアクター／フローリアクタープロセス
（プレリアクト調製）
オーバーヘッドスターラー、熱電対、還流冷却器、滴下漏斗及び窒素注入口を備えた四つ口丸底フラスコに３．５当量のメチルホルムセルを加えた。１．０当量のｍ−トルイジンを室温でフラスコに滴下して加えた。混合物を室温で約１２０分間撹拌した。この段階で、Ｎ−メトキシメチル中間体を含むプレリアクト生成物が生成された。
【００４８】
（ポンプへの供給）
２基の高圧高容量シリンジポンプ（ポンプＡ及びＢ）を三元スタティックミキサーに接続した（図１に示される）。スタティックミキサーの排出口を、ステンレス鋼製反応コイル（１／１６”ＯＤ×０．０４”ＩＤ×１０メートル配管）に接続し、ついでステンレス鋼製背圧調整器と短い排出ラインに接続した。全ての配管は反応コイルと同じステンレス鋼製であった。反応コイルの排出口から排出ラインの終端までの配管を加熱テープでヒートトレースし、グラスウールで断熱し、温度制御装置を使用して４５℃に維持した。シリコン流体が充填された最初は７５℃の油浴の油中に反応コイルを浸漬した。ポンプＡに２９４．８４ｇのＮ−メトキシメチル中間体を、ポンプＢに１３５．８ｇのｍ−クロロフェノールを充填し、各ポンプのヘッドスペース空気を除去した。
【００４９】
表１は、マイクロリアクタープロセスの条件を示す。
2017537182.tif 000036
【００５０】
任意の特定条件下で定常状態に達したところで、代表的なサンプルを採取し、そのサンプルを、実施例３に記載した標準的なワークアッププロセスの後、ＨＰＬＣ、ＬＣＭＳ、ＳＥＣ及びＮＭＲを使用して分析した。この分析により、構造１及び２のベンゾオキサジンと幾らかのオリゴマーの生成を確認した。
【００５１】
実施例７
バッチリアクタープロセスとマイクロリアクター／フローリアクタープロセスの結果の比較
実施例５に記載の合成方法（サンプル＃１及び２）に従い、また実施例６に記載のマイクロリアクタープロセス（サンプル＃３〜８）を使用して、ベンゾオキサジンサンプルを調製した。次の表２は、ＨＰＳＥＣ及びＬＣＭＳ分析に基づく結果をまとめたものである。この結果は、マイクロリアクターはベンゾオキサジンの製造に効率的に使用することができ、より短時間でより多くの処理量を達成する効果を有していることを実証している。
2017537182.tif 000037
【００５２】
実施例８
メチルホルムセルを使用する単官能性ベンゾオキサジンの合成
2017537182.tif 000038
オーバーヘッドスターラー、熱電対、還流冷却器、滴下漏斗及び窒素注入口を備えた四つ口丸底フラスコに４５ｇ（〜３当量）のメチルホルムセルを加えた。２７ｇ（０．２５Ｍ）のｍ−トルイジンを室温でフラスコに滴下して加えた。混合物を室温で約１２０〜１８０分間（又はｍ−トルイジンの消費とプレリアクト生成物の生成が観察されるまで）撹拌した。４２ｇ（０．２７Ｍ）のｔ−ブチルフェノールを激しく撹拌しながら１５分かけて少しずつ加えた。発熱は観察されず、ｔ−ブチルフェノールの添加中の反応温度は約２０℃であった。ついで、反応混合物を（１１０℃に維持された油浴を使用して）約９０℃に加熱し、反応の進行を、ＴＬＣ及びＨＰＬＣによって、出発物質の消失と所望の生成物の生成についてモニターした。６時間後、加熱を中止し、混合物を標準的なワークアップ手順に供した。すなわち、反応混合物を１００ｍＬのジクロロメタンと５０ｍＬのメタノールを含む分液漏斗に移し、この溶液に１５ｍＬの水を加え、続いて最上層を除去し；底層をメタノール／水混合物（５０ｍＬ／１５ｍＬ）で３回洗浄し；ついで有機底層をブライン溶液で洗浄し、ＭｇＳＯ４を使用して乾燥させ、濾過し；ジクロロメタンを減圧下で除去して、オレンジ色の高粘性液体を得、これをＮＭＲ及びＬＣＭＳに基づいて構造式３のベンゾオキサジン化合物であると特徴付けた。生成された最終生成物の重量は５７ｇｍ（収率％＝８１％）であった。
【００５３】
実施例９
メチルホルムセルを使用する二官能性ベンゾオキサジンの合成
2017537182.tif 000039
オーバーヘッドスターラー、熱電対、還流冷却器、滴下漏斗及び窒素注入口を備えた四つ口丸底フラスコに３２５ｇ（２当量）のｍ−トルイジンと４５０ｇ（１．０５当量）のＤＡＢＡ（ジアリルビスフェノール−Ａ）を加えた。その混合物を室温で約１５分間撹拌した。次に、４５０ｍＬ（５．５当量）のメチルホルムセルを激しく撹拌しながら滴下して加えた。反応は発熱性であったが、添加速度を調節して、外部加熱なしで反応温度を５０℃〜６０℃に制御した。ついで、反応混合物を（１１０℃に維持した油浴を使用して）約８５℃〜１００℃に加熱し、反応の進行を、出発物質の消失と所望の生成物の生成についてＨＰＬＣによりモニターした。５時間後（ｍ−トルイジンのピークがもはや観察されず、ほぼ全てのメタノールが留去したところで）、加熱を中止し、混合物を標準的なワークアップ手順に供した。反応混合物を１Ｌのジクロロメタンと共に分液漏斗に移し、２５０ｍＬのメタノールと７５ｍＬの水で洗浄し、続いて上層を除去した。生成物を含んでいる底層をメタノール／水混合物（２５０ｍＬ／７５ｍＬ）で２回洗浄した。ついで、有機層をブライン溶液で洗浄し、乾燥させ、濾過し、ジクロロメタンを減圧下で除去して淡黄色の高粘性液体を得、これを、ＬＣＭＳによって構造４の二官能性ベンゾオキサジンを唯一の主要成分として含むと特徴付けた。
【００５４】
実施例１０
メチルホルムセルを使用する二官能性ベンゾオキサジンの合成
2017537182.tif 000040
還流冷却器、Ｄｅａｎ−Ｓｔａｒｋトラップ、オーバーヘッドスターラー、熱電対、滴下漏斗及びＮ２注入口を備えた四つ口の３Ｌ丸底フラスコに３６０ｍＬ（６．０モル）のメチルホルムセルを充填した。次に、２１６ｇ（２．０モル）のｍ−トルイジンを、滴下漏斗を通して撹拌しながら滴下して加えた。発熱反応が観察されたが、ｍ−トルイジン添加の速度を制御して、反応混合物の温度を４０℃未満に保った。ｍ−トルイジンの添加後、反応混合物を４０℃で２時間撹拌した。次に、２３０ｇ（１．０モル）のビスフェノール−Ａ（ＢＰＡ）を撹拌しながら４０℃で４０分間かけて１５ｇずつ加えた。ＢＰＡの添加後、反応物を８０〜８５℃で６時間撹拌した。加熱を止め、反応混合物を５０℃に冷却した。
【００５５】
続いて、反応混合物を標準的なワークアップ手順に供した。９００ｍＬの塩化メチレンを反応混合物に加え、２０分間撹拌した。ついで、２２０ｍＬの水と２１５ｍＬのメタノールを加え、１５分間撹拌した。反応混合物を２Ｌの分液漏斗に移し、水性層と有機層を分離させた。反応生成物を含んでいた底部有機層を、水性層を除去することによって分離した。有機層をメタノール／水混合物（２２０ｍＬ／２１５ｍＬ）で２回洗浄した。溶媒を真空下で除去して、４００ｇ〜４３０ｇ（収率８２〜８８％）のｍ−ビス−ＢＰＡ−ベンゾオキサジン構造５を琥珀色の液体として得た。ベンゾオキサジン化合物をＬＣ−ＭＳにより分析したところ４９０．６５ｇ／ｍｏｌのＭＷを有していた。
【００５６】
実施例１１
メチルホルムセルを使用する三官能性ベンゾオキサジンの合成 
2017537182.tif 000041
オーバーヘッドスターラー、熱電対、還流冷却器、Ｄｅａｎ−Ｓｔａｒｋトラップ、滴下漏斗及びＮ２注入口を備えた四つ口の１Ｌ丸底フラスコ中で、３２４ｍＬ（９．００当量）のメチルホルムセルを１００ｍＬのＭＩＢＫ（メチルイソブチルケトン）と混合した。この混合物に、１８６ｍＬ（３．００当量）のアニリンを滴下して加えた。反応混合物を周囲温度で３時間撹拌し、ついで２００ｇ（１．０２当量）のトリス−フェノールを、粉末漏斗を通してバルクで添加した。反応物を９．５時間還流させ、約１３０ｍＬの凝縮物をＤｅａｎ−Ｓｔａｒｋトラップを介して除去した。加熱を止め、反応生成物を周囲温度まで冷却した。
【００５７】
続いて、反応生成物を標準的なワークアップ手順に供した。２００ｍＬのジクロロメタンを反応物に加え、１時間撹拌した。次に、得られた混合物を２Ｌの分液漏斗に移した。１００ｍＬのメタノールを分液漏斗中の混合物に加え、激しく振盪した。３０ｍＬの脱イオン（ＤＩ）水を分液漏斗に加え、激しく振盪している間に形成されるエマルジョンの分解を助けた。上部の水性層を除去して捨て、底部層を分液漏斗に戻した。このメタノール／水処理工程この工程を更に３回繰り返した後、１００ｍＬの水と２００ｍＬのブライン溶液で連続抽出した。有機層を無水硫酸マグネシウムで乾燥させ、溶媒を真空下で除去して粘性液体状の反応生成物を得た。
【００５８】
続いて、ワークアップ手順を実施した。得られた粘性液体を、１００ｍＬのジクロロメタンを使用して再溶解させた。この溶液を１Ｌビーカー中の５００ｍＬのメタノール中に注ぎ、オーバーヘッドスターラーで撹拌して白色ペースト状の沈殿物を得た。溶媒をデカントし、更なるメタノールを加え、更に撹拌した。再び、溶媒をデカントした。このメタノール処理をもう一回繰り返し、物質を周囲温度の真空オーブン中で乾燥させて、残留塩化メチレン／メタノールを除去し、３７９．８ｇ（収率９０％）の反応生成物を固形物形態で得た。反応生成物は、ＴＬＣ、ＬＣ−ＭＳ及びＮＭＲにより、ＭＷが６５７．８１ｇ／ｍｏｌの主に構造６の三官能性ベンゾオキサジンであると特徴付けした。
【００５９】
実施例１２
メチルホルムセルを使用する三官能性ベンゾオキサジンの合成 
2017537182.tif 000042
８１ｍＬのメチルホルムセル（１．４８モル）を、還流冷却器、熱電対、オーバーヘッドスターラー及び窒素注入口を備えた四つ口の丸底フラスコに加えた。そのフラスコに５４ｇ（０．５モル）のｍ−トルイジンを滴下して加えた。ついで、溶液を室温で２時間撹拌した。ｍ−トルイジンの消失がＴＬＣによって観察された。この段階で、固体の１，１，１−トリス（４−ヒドロキシフェニル）エタンを少しずつ加えた。ついで、反応混合物を加熱還流させた。反応をＨＰＬＣによってモニターしたところ、一つの主要生成物ピークが示された。反応混合物を冷却し、ついで塩化メチレンで反応混合物を希釈することによって、上記の実施例１１で説明したようなワークアップ手順に供した。ついで、得られた溶液をメタノール／水混合物で洗浄した。（反応生成物を含んでいた）塩化メチレン層をＮａ２ＳＯ４で乾燥させ、濾過し、溶媒を減圧下で除去した。残留物をメタノールで処理して白色固形物を得、これを濾過し、メタノールで洗浄し、乾燥させた。得られた固形物をＬＣＭＳ及びＮＭＲ分光法によって特徴付けしたところ、６９９ｇ／モルの分子量を有する主要成分として構造７の三官能性ベンゾオキサジンが示された。
【００６０】
実施例１３
メチルホルムセルとｔ−ブチルフェノールからの４，４’−ＤＤＳに基づくビスベンゾオキサジンの調製
2017537182.tif 000043
オーバーヘッドスターラー、熱電対、還流冷却器、滴下漏斗及び窒素注入口を備えた四つ口の丸底フラスコに４５ｇ（０．８Ｍ）のメチルホルムセルを加えた。このフラスコに、室温で、４，４’−ＤＤＳ（３１ｇ；０．１２Ｍ）を１５分かけて少しずつ加えた。混合物を室温で約１２０〜１８０分間（４，４’−ＤＤＳの消費が観察されるまで）撹拌した。混合物を５０℃に加熱し、４時間撹拌した。ｔ−ブチルフェノール（４２ｇ；０．２７Ｍ）を激しく撹拌しながら１５分かけて少しずつ加えた。発熱は観察されなかった。ついで、反応混合物を約９０℃（油浴温度１１０℃）に加熱し、反応の進行をＴＬＣによってモニターした。８時間後、加熱を中止し、混合物を次のようにしてワークアップした。
【００６１】
（ワークアップ手順）
１５０ｍｌのメタノールを反応混合物に添加したところ、生成物の沈殿を生じた。生成物を濾過し、減圧下で乾燥させた。サンプルのＮＭＲ及びＨＰＬＣ分析を実施した。濾過した生成物の重量は３１ｇ（収率％＝５５％）であった。母液もまた幾らかの生成物を含んでいた。
【００６２】
実施例１４
メチルホルムセルとの４，４’−ＤＤＳの反応とＮ−メトキシメチル中間体の分離
2017537182.tif 000044
オーバーヘッドスターラー、熱電対、還流冷却器、滴下漏斗及び窒素注入口を備えた５００ｍＬの四つ口丸底フラスコに６０ｇのメチルホルムセルを加えた。内容物を撹拌しながら５０℃に加熱した。このフラスコに、３０ｇの４，４’−ＤＤＳを１５分かけて少しずつ加えた。約８０ｍＬのメタノールを４，４’−ＤＤＳの添加中に加えた。温度を６０℃に上げ、２時間保持した。ついで、混合物を４時間加熱還流した。ついで、冷却し、生じた沈殿物を濾過し、メタノールで洗浄し、乾燥させて３１．６ｇの生成物を得、これを、ＬＣＭＳにより主にＮ，Ｎ’−テトラ（メトキシメチル）−４，４’−ＤＤＳ誘導体からなると特徴付けた。濾液を濃縮して、主にＮ，Ｎ’−テトラ（メトキシメチル）−４，４’−ＤＤＳとメトキシメチル基の一つに更なるＣＨ２単位を含む少量成分からなるとＬＣＭＳによって特徴付けた更なる生成物１９．６ｇを得た。
【００６３】
実施例１５：
メチルホルムセルとｔ−ブチルフェノールからのＡＰＢ−１３３に基づくビス−ベンゾオキサジンの調製
2017537182.tif 000045
オーバーヘッドスターラー、熱電対、還流冷却器、滴下漏斗及び窒素注入口を備えた四つ口の丸底フラスコに６０ｇのメチルホルムセルを加えた。このフラスコに、室温で０．１２５ＭのＡＰＢ−１３３［１，３’−ビス（３−アミノフェノキシ）ベンゼン］（３６．５ｇ）を少しずつ加えた。この段階で混合物の粘度が増加するので、１５０ｍｌのメタノールを加えた。混合物を室温で約１２０〜１８０分間（ＡＰＢの消費がＴＬＣにより観察されるまで）撹拌した。４２ｇのｔ−ブチルフェノール（０．２７Ｍ）を激しく撹拌しながら１５分かけて少しずつ加えた。発熱は観察されなかった。更に１００ｍｌのメタノールを加えた。ついで、反応混合物を約９０℃（油浴温度１１０℃）に加熱し、反応の進行をＴＬＣによってモニターした。その後、Ｄｅａｎ−Ｓｔａｒｋ装置を使用して、１００ｍｌのメタノールを反応混合物から除去した。６時間後、加熱を中止し、混合物を、標準手順を使用してワークアップした。
【００６４】
（ワークアップ手順）
反応混合物を、３００ｍＬのジクロロメタンと１００ｍＬのメタノールと共に分液漏斗に入れた。この溶液に、１００ｍＬの水を加え、続いて上層を除去した。底層をメタノール水混合物で３回処理した。ついで、有機層をブライン溶液で洗浄し、ＭｇＳＯ４を使用して乾燥させ、濾過した。ジクロロメタンを減圧下で除去して、オレンジ色の高粘性液体を得た。生成された生成物の重量は６５ｇ（収率％＝８１％）であり、これは、ＬＣＭＳによってＡＰＢ−１３３に基づく所望のビス−ベンゾオキサジンであると特徴付けられた。
【００６５】
実施例１６
メチルホルムセルとｍ−クレゾールからのＡＰＢ−１３３に基づくビス−ベンゾオキサジンの調製
2017537182.tif 000046
オーバーヘッドスターラー、熱電対、還流冷却器、滴下漏斗及び窒素注入口を備えた四つ口の丸底フラスコに１２０ｇ（〜８当量）のメチルホルムセルを加えた。メチルホルムセルを５０℃に予熱してから、７３ｇ（０．２５Ｍ）のＡＰＢ−１３３を少しずつ添加した。混合物を５０℃で約１２０分間（ＡＰＢの消費がＴＬＣにより観察されるまで）撹拌した。５８．４ｇのｍ−クレゾール（０．５４Ｍ）を、激しく撹拌しながら１５分間かけて滴下して加えた。ついで、反応混合物を約９０℃（油浴温度１１０℃）に加熱し、反応の進行をＴＬＣによってモニターした。６時間後、加熱を中止し、標準的な手順を使用して混合物をワークアップした。
【００６６】
（ワークアップ手順）
反応混合物を３００ｍＬのジクロロメタンと１００ｍＬのメタノールと共に分液漏斗に入れ、この溶液に１００ｍＬの水を加え、続いて上層を除去した。底層をメタノール水混合物で３回処理した。ついで、有機層をブライン溶液で洗浄し、真空下で乾燥させた。生成された生成物の重量は１６０ｇであった。
【００６７】
実施例１７：
メチルホルムセルとｔ−ブチルフェノールを使用するメチレンジアミン（ＭＤＡ）ベースのビス−ベンゾオキサジンの合成
2017537182.tif 000047
オーバーヘッドスターラー、還流冷却器、Ｄｅａｎ−Ｓｔａｒｋトラップ、熱電対及びＮ２注入口を備えた四つ口の１Ｌ丸底フラスコに１６０ｍＬ（８．０当量）のメチルホルムセルを加え、５０℃まで加熱した。この溶液に、７４．８ｇ（１．０当量）の４，４’−メチレンジアニリン（ＭＤＡ）を、絶え間なく撹拌しながら粉末漏斗を介して８．０ｇずつ加える。５０ｍＬのＭＩＢＫを共溶媒として加えた。ＴＬＣ上のＭＤＡスポットが消失するまで、反応物を５０℃で１０時間加熱した。サンプルを採取し、ＬＣＭＳにより分析した。ＬＣＭＳにより、Ｎ−メトキシメチル中間体の生成を確認した。ついで、１１９．１ｇ（２．１当量）のｔ−ブチルフェノール（ＴＢＰ）を反応物ロットに加え、メタノール／水／ＭＩＢＫ混合物をＤｅａｎ−Ｓｔａｒｋトラップで連続的に除去しながら６時間還流させた。生成物の生成をＴＬＣでモニターし、ＬＣＭＳにより確認した。生成物を分離して、メタノール中で沈殿させることにより１９８ｇ（収率９９％）を得た。
【００６８】
実施例１８
メチルホルムセルを使用する単官能性ベンゾオキサジンの合成
2017537182.tif 000048
オーバーヘッドスターラー、熱電対、還流冷却器、Ｄｅａｎ−Ｓｔａｒｋトラップ及びＮ２注入口を備えた四つ口の５００ｍＬ丸底フラスコに室温で８９．０ｍＬ（４．０当量）のメチルホルムセルを加えた。このフラスコに、５０．０ｇ（１．０当量）のパラ−アニシジンを約１０ｇずつ１０〜１５分かけて添加した。パラアニシジン添加時に発熱（１９℃→３７℃）が観察され、反応混合物の色がオリーブグリーンに変わった。反応物を５０℃に５時間加熱した。この時点で、サンプルを採取し、ＬＣＭＳによって分析した。ＬＣＭＳにより、Ｎ−メトキシメチル中間体の生成が確認された。この混合物に、６１．０ｇ（１．０当量）のｔｅｒｔ−ブチルフェノール（ＴＢＰ）をロットで加えた。ＴＢＰ添加時に反応物がワイン色に変化し、ついで白色沈殿物が生成され始めた。反応物を３時間還流させ；約３５ｍＬのＭｅＯＨ／水をＤｅａｎ−Ｓｔａｒｋトラップにより除去した。１００ｍＬのＭＩＢＫを反応物に添加し、３時間還流させた。反応の完了をＴＬＣでモニターした。反応物を室温まで冷却した。約１００ｍＬのＭｅＯＨを加えて生成物を白色沈殿物として得た。それを濾過し、冷メタノールで３〜４回洗浄し、真空下で乾燥させた。生成物の構造をＮＭＲ及びＬＣＭＳにより確認した。
【００６９】
実施例１９
メチルホルムセルを使用するビス−ベンゾオキサジンの合成
2017537182.tif 000049
オーバーヘッドスターラー、熱電対、還流冷却器、Ｄｅａｎ−Ｓｔａｒｋトラップ及びＮ２注入口を備えた四つ口の１Ｌ丸底フラスコに室温で１１４ｍＬのメチルホルムセルを加えた。このフラスコに、５２．１ｇ（１．０当量）の４，４’−オキシジアニリン（ＯＤＡ）を約１０ｇずつ１０〜１５分間かけて添加した。反応物を５０℃に５時間加熱した。この時点で、サンプルを採取し、ＬＣＭＳによって分析した。ＬＣＭＳデータにより、Ｎ−メトキシメチル中間体の生成が確認された。この混合物に、５６．３ｇ（２．０当量）のｍ−クレゾールを、滴下漏斗を介して添加した。反応混合物を加熱還流した。Ｄｅａｎ−Ｓｔａｒｋ装置を介して１０ｍＬのＭｅＯＨ／水留出物を除去すると、白色固形物が生成した。２００ｍＬのＭＩＢＫを反応混合物に加え、Ｄｅａｎ−Ｓｔａｒｋトラップを使用して更に留出物を除去しながら合計６時間還流させた。反応の完了をＴＬＣによってモニターした。反応混合物を室温に冷却した。約１００ｍＬのＭｅＯＨを添加すると白色の沈殿が生じ、これを濾過し、冷メタノールで３〜４回洗浄し、真空下で乾燥させた。ビス−ベンゾオキサジン生成物の構造をＮＭＲ及びＬＣＭＳにより確認した。
【００７０】
実施例２０
メチルホルムセルとｔ−ブチルフェノールを使用するメチレンジアミン（ＭＤＡ）ベースのビス−ベンゾオキサジンの合成
2017537182.tif 000050
オーバーヘッドスターラー、還流冷却器、Ｄｅａｎ−Ｓｔａｒｋトラップ、熱電対及びＮ２注入口を備えた四つ口の１Ｌ丸底フラスコに１６０ｍＬ（８．０当量）のメチルホルムセルを加え、５０℃まで加熱した。この溶液に、７４．８ｇ（１．０当量）の４，４’−メチレンジアニリン（ＭＤＡ）を、絶え間なく撹拌しながら粉末漏斗を介して８．０ｇずつ添加した。５０ｍＬのＭＩＢＫを共溶媒として加えた。ＴＬＣ上のＭＤＡスポットが消失するまで、反応混合物を５０℃で１０時間加熱した。サンプルを採取し、ＬＣＭＳにより分析した。ＬＣＭＳにより、Ｎ−メトキシメチル中間体の生成が確認された。ついで、１１９．１ｇ（２．１当量）のｔ−ブチルフェノール（ＴＢＰ）を反応混合物ロットに加え、Ｄｅａｎ−Ｓｔａｒｋトラップを介してメタノール／水／ＭＩＢＫ混合物を連続的に除去しながら６時間還流させた。生成物の生成をＴＬＣによってモニターし、ＬＣＭＳにより確認した。生成物を分離して、メタノール中で沈殿させることにより１９８ｇ（収率９９％）を得た。
【００７１】
ここで開示された範囲は包括的で、独立して組み合わせ可能であり、端点と全ての中間値を範囲内に含む。例えば、「１％〜１０％」の範囲は、１％、２％、３％、４％、５％、６％、７％、８％、９％、１０％並びに中間値、例えば１．１％、１．２％、１．３％等を含む。
【００７２】
様々な実施態様がここに記載されているが、ここに開示された要素の様々な組み合わせ、ここに開示された実施態様の変形が当業者によってなされてもよく、本開示の範囲内であることが明細書から理解されるであろう。加えて、本質的な範囲から逸脱することなく、特定の状況又は材料をここに開示された実施態様の教示に適合させるために、多くの変更が行われてもよい。従って、特許請求の範囲に記載された発明は、ここに開示された特定の実施態様に限定されるものではなく、特許請求の範囲に記載された発明は、添付の特許請求の範囲に入る全ての実施態様を含むことが意図される。
【図１】
2017537182.tif 000083
【国際調査報告】
2017537182.tif 000084
2017537182.tif 000085
2017537182.tif 000086